(57)【要約】【課題】  塗工層を形成したり、二次加工を施すことなく、十分な強度を有し且つ高精細な印刷が可能な製袋用片艶紙が得られるようにする。【解決手段】  機械パルプを５重量％以上含有し、広葉樹クラフトパルプの含有率が６０重量％以上のパルプを原料とし、正反射平滑度を２．０μｍ以下、表面粗さを１．５μｍ以下に調整して、製袋用原紙としての十分な強度を有するとともに、片艶紙であってもクッション性を有するものとなし、印刷適性を向上させる。【選択図】        なし【特許請求の範囲】
【請求項１】
機械パルプを５重量％以上含有し、広葉樹クラフトパルプの含有率が６０重量％以上のパルプを原料とし、正反射平滑度が２．０μｍ以下で、表面粗さが１．５μｍ以下に調整されたことを特徴とする製袋用片艶紙。
【請求項２】
前記機械パルプが脱墨古紙パルプに含有される機械パルプであることを特徴とする請求項１記載の製袋用片艶紙。
【請求項３】
紙力増強剤を内添し、引張強さが以下の式（１）
【数１】
2005240215.tif 000006
を用いた１００ｇ／ｍ2換算値で８ｋＮ／ｍ以上に調整されたことを特徴とする請求項１および２のいずれか一項記載の製袋用片艶紙。
【発明の詳細な説明】
【技術分野】
【０００１】
本願発明は、製袋用片艶紙に関し、さらに詳しくは手提げ袋、角底袋などの紙製品に適し且つ印刷適性に優れた製袋用片艶紙に関するものである。
【背景技術】
【０００２】
一般に、片艶紙は、抄紙機において片面のみを鏡面処理したドライヤーに圧接して乾燥させて製造されるものであり、各種の加工用原紙として使用されてきており、例えば、製袋用片艶紙は、手提げ袋、角底袋として使用されるものであり、艶のある面に印刷を施し、美粧性をもたせて使用されている。
【０００３】
近年、手提げ袋、角底袋においても高精細な印刷が求められるようになってきているが、製袋用片艶紙は強度が必要なため、原料パルプとして針葉樹クラフトパルプを主体としたものが使用されてきている。そのため、印刷用紙と比べると地合いが悪く、平滑度が低くならざるを得ず、高精細に印刷には不向きなものとなっていた。このような理由から、高精細な印刷を行う製袋用原紙としては、塗工紙やフィルム貼合紙が使用されていた。
【０００４】
ところで、片艶紙における印刷適性を向上させる方法としては、下記のような技術が既に提案されている。
【０００５】
即ち、片艶紙の表面性を高めることにより印刷適性を向上させる技術（特許文献１および２参照）や、紙面ｐＨを調整することによりインクの吸収を抑える（換言すれば、インクセット性を高める）技術（特許文献３参照）が提案されている。
【０００６】
【特許文献１】特開平１０−２５６９０号公報
【０００７】
【特許文献２】特開平５−３３１７９３号公報
【特許文献３】特開平５−３３９８９９号公報
【発明の開示】
【発明が解決しようとする課題】
【０００８】
上記特許文献１に開示されている技術の場合、セルロース分解活性を含む酵素を用いてパルプ繊維を処理する必要があり、工程が複雑化するし、強度が低下する。また、上記特許文献２に開示されている技術の場合、艶面の光沢度を低下させることなく、抄紙スピードを高めるようにしており、印刷適性の向上には限界がある。さらに、特許文献３に開示されている技術の場合、紙面ｐＨを調整するためにアルカリ性水溶液を紙面に塗工する必要があり、塗工設備を追設しなければならず、コストアップを招くおそれがある。
【０００９】
本発明者らは、上記した事情に鑑みて鋭意研究を重ねた結果、機械パルプを所定量以上含有し、広葉樹クラフトパルプの含有率が所定量以上のパルプを原料とし、正反射平滑度を所定値以下、表面粗さを所定値以下に調整することにより、製袋用原紙としての強度を十分に確保しつつ、高精細な印刷が可能な程度の艶面を有する片艶紙を得ることができることを見出し、本発明を完成するに至った。
【００１０】
本願発明は、上記の点に鑑みてなされたもので、塗工層を形成したり、二次加工を施すことなく、十分な強度を有し且つ高精細な印刷が可能な製袋用片艶紙が得られるようにすることを目的としている。
【課題を解決するための手段】
【００１１】
本願発明の製袋用片艶紙は、機械パルプを５重量％以上含有し、広葉樹クラフトパルプの含有率が６０重量％以上のパルプを原料とし、正反射平滑度が２．０μｍ以下で、表面粗さが１．５μｍ以下に調整されたことを特徴としている。
【００１２】
上記のように構成したことにより、製袋用原紙としての十分な強度を有するとともに、片艶紙であってもクッション性を有するものとなり、印刷適性が向上する。しかも、平滑度および表面粗さが高精細な印刷に適したものとなる。なお、機械パルプの含有率が５重量％未満となると、十分なクッション性が得られなくなるし、広葉樹クラフトパルプの含有率が６０重量％未満となると、地合いが悪化し、表面の微細な凹凸を抑えることができなくなる。また、正反射平滑度が２．０μｍを超え、表面粗さが１．５μｍを超えると、高精細な印刷に不向きなものとなる。
【００１３】
本願発明の製袋用片艶紙において、機械パルプとして、脱墨古紙パルプに含有する機械パルプを用いることもでき、そのようにした場合、脱墨古紙パルプが柔軟性を有する繊維からなっているため、印刷適性付与に効果的となる。特に、機械パルプを多く含有する雑誌古紙を原料とした脱墨古紙パルプを使用するのがより好ましい。
【００１４】
また、本願発明の製袋用片艶紙において、紙力増強剤を内添し、引張強さを以下の式（１）
【００１５】
【数１】
2005240215.tif 000002
【００１６】
を用いた１００ｇ／ｍ2換算値で８ｋＮ／ｍ以上に調整することもでき、そのようにした場合、製袋用原紙として十分な強度を確保することができる。なお、引張強さが１００ｇ／ｍ2換算で８ｋＮ／ｍ未満となると、製袋用原紙としての強度が不十分となる。
【発明の効果】
【００１７】
本願発明の製袋用片艶紙によれば、機械パルプを５重量％以上含有し、広葉樹クラフトパルプの含有率が６０重量％以上のパルプを原料とし、正反射平滑度を２．０μｍ以下、表面粗さを１．５μｍ以下に調整したので、製袋用原紙としての十分な強度を有するとともに、片艶紙であってもクッション性を有するものとなり、印刷適性が向上するという効果がある。しかも、平滑度および表面粗さが高精細な印刷に適したものとなるという好ましいもある。また、フィルム貼合や塗工などの工程が削減できることとなり、最終製品までを含めたコストを大幅に低減できるという効果もある。
【００１８】
本願発明の製袋用片艶紙において、機械パルプとして、脱墨古紙パルプに含有する機械パルプを用いることもでき、そのようにした場合、脱墨古紙パルプが柔軟性を有する繊維からなっているため、印刷適性付与に効果的となる。特に、機械パルプを多く含有する雑誌古紙を使用するのがより好ましい。
【００１９】
また、本願発明の製袋用片艶紙において、紙力増強剤を内添し、引張強さを以下の式（１）
【００２０】
【数２】
2005240215.tif 000003
【００２１】
を用いた１００ｇ／ｍ2換算値で８ｋＮ／ｍ以上に調整することもでき、そのようにした場合、製袋用原紙として十分な強度を確保することができる。
【発明を実施するための最良の形態】
【００２２】
以下、本願発明を好適な実施の形態について説明する。
【００２３】
この製袋用片艶紙は、手提げ袋、角底袋などを製造する際の原紙として使用されるものであり、機械パルプを５重量％以上含有し、広葉樹クラフトパルプの含有率が６０重量％以上のパルプを原料とし、正反射平滑度が２．０μｍ以下で、表面粗さが１．５μｍ以下に調整されたことを特徴としている。
【００２４】
上記のように構成したことにより、製袋用原紙としての十分な強度を有するとともに、片艶紙であってもクッション性を有するものとなり、印刷適性が向上する。しかも、平滑度および表面粗さが高精細な印刷に適したものとなる。なお、機械パルプの含有率が５重量％未満となると、十分なクッション性がえられなくなるし、広葉樹クラフトパルプの含有率が６０重量％未満となると、地合いが悪化し、表面の微細な凹凸を抑えることができなくなる。また、正反射平滑度が２．０μｍを超え、表面粗さが１．５μｍを超えると、高精細な印刷に不向きなものとなる。ここで、正反射平滑度は、加圧条件２０ｋｇｆ／ｃｍ2における正反射平滑度であり、マイクロトポグラフ（（株）東洋精機製作所製）を用いて測定したものである。また、表面粗さは、ＪＩＳ  Ｂ  ０６０１に準拠して測定した１０点平均表面粗さであり、三次元表面粗さ測定器ＳＥ−３０Ｋ（小坂研究所製）を用いて測定したものである。
【００２５】
本願発明の製袋用片艶紙において、機械パルプとして、脱墨古紙パルプに含有する機械パルプを用いることもでき、そのようにした場合、脱墨古紙パルプが柔軟性を有する繊維からなっているため、印刷適性付与に効果的となる。特に、機械パルプを多く含有する雑誌古紙を原料とした脱墨古紙パルプを使用するのがより好ましい。この場合、予め脱墨処理した古紙パルプに含有する機械パルプの含有率をＪＩＳ  Ｐ  ８１２０「紙の繊維組成試験方法」により調べておき、パルプ原料に配合する。
【００２６】
また、本願発明の製袋用片艶紙において、紙力増強剤を内添し、引張強さを以下の式（１）
【００２７】
【数３】
2005240215.tif 000004
【００２８】
を用いた１００ｇ／ｍ2換算値で８ｋＮ／ｍ以上に調整することもでき、そのようにした場合、製袋用原紙として十分な強度を確保することができる。なお、引張強度が１００ｇ／ｍ2換算で８ｋＮ／ｍ未満となると、製袋用原紙としての強度が不十分となる。ここで、引張強度は、ＪＩＳ  Ｐ  ８１１３の「紙及び板紙−引張特性の試験方法」に準拠して測定したものである。
【００２９】
本願発明における広葉樹クラフトパルプとしては、広葉樹未晒クラフトパルプ（即ち、ＬＵＫＰ）でもよく、コンマス晒クラフトパルプ（即ち、ＬＢＫＰ）でもよく、両者を混合したものでもよい、また、機械パルプとしては、ＧＰ（グランドウッドパルプ）、ＰＧＷ（プレッシャライズドグランドウッドパルプ）、ＲＧＰ（リファイナーグランドウッドパルプ）、ＴＭＰ（サーモメカニカルパルプ）、ＣＴＭＰ（ケミサーモメカニカルパルプ）等、公知の機械パルプが使用できる。広葉樹クラフトパルプおよび機械パルプ以外のパルプとしては、特に限定はなく、針葉樹クラフトパルプや、雑誌古紙、チラシ古紙、色上古紙、新聞古紙、ケント古紙、上白古紙、コート古紙、複写古紙等の公知の種々の古紙に対して脱墨あるいは漂白処理等が施された古紙パルプを使用することができる。
【００３０】
その他、非木材パルプとして、ケナフ、麻、三椏、楮、バガス、竹、雁皮等が使用できる。また、ポリプロピレン、プロピレンランダムコポリマー、ポリエチレンテレフタレートコポリマー、ポリエチレン、レーヨン、ポリエチレンテレフタレート、アクリル、ホルマール化ポリビニルアルコール等の合成繊維も使用できる。
【００３１】
本願発明に用いられる紙力増強剤としては、特に限定はなく、澱粉、変性澱粉、ポリアクリルアミド等が使用できる。また、染料や着色顔料などの染色剤、歩留まり向上剤、硫酸バンド、サイズ剤等の各種の添加薬品を使用することができる。
【００３２】
本願発明の製袋用片艶紙は、公知のヤンキー抄紙機を用いて製造することができる。長網ヤンキー抄紙機のほか、円網ヤンキー抄紙機、円網短網コンビネーションヤンキー抄紙機等でもよい。
【００３３】
次に、本願発明を、下記表１に示す実施例１〜５および比較例１〜３に基づいて詳述する。なお、本願発明は、これらの実施例によって限定されるものではない。
【００３４】
実施例１
針葉樹晒クラフトパルプ（ＮＢＫＰ、フリーネス６００ｍｌ）配合３５重量％、広葉樹晒クラフトパルプ（ＬＢＫＰ、フリーネス４００ｍｌ）配合６０重量％、ＰＧＷ５重量％の原料パルプを用い、内添薬品として、硫酸バンド４０ｋｇ／パルプトン、サイズ剤〔商品名：ペローザＥ３６００；近代化学工業（株）製〕７ｋｇ／パルプトン、紙力増強剤〔商品名：ＤＳ４３６０；星光ＰＭＣ（株）製〕１７ｋｇ／パルプトンを添加して、長網ヤンキー抄紙機で坪量５０ｇ／ｍ2の製袋用片艶紙を抄造した。得られた製袋用片艶紙の正反射平滑度、表面粗さ、引張り強さ（縦）１００ｇ／ｍ2換算値を評価した。結果を表１に示す。なお、添加量は全て有姿での添加量で表示した。
【００３５】
実施例２〜５および比較例１〜３
パルプ配合、フリーネス、紙力増強剤の添加量、坪量を表１の通りにした以外は実施例１と同様にして、製袋用片艶紙を抄造し、実施例１と同様の評価を行った。結果を表１に示す。
【００３６】
【表１】
2005240215.tif 000005
【００３７】
表１に示す結果によれば、実施例１〜５の場合、印刷適性評価および強度評価においていずれも良好な評価が得られているのに対して、比較例１，２の場合、印刷適性評価において不十分であり、比較例３の場合、強度評価において不十分であった。